(57)【要約】【課題】本発明は、従来のポリカーボネート樹脂を表面層として有していた問題点を解決し、機械的、電気的強度及び密着性が高く、かつ繰り返しの電子写真プロセスにおいて常に高品位な画像が得られる高耐久、高安定に優れた電子写真感光体を提供することです。【解決手段】本発明は導電性支持体、感光層を有する電子写真感光体において、該感光層が電荷発生層と電荷輸送層を積層し、該電荷輸送層が下記一般式（１）で示される構成単位を有する樹脂を含有し、かつ支持体の端部において支持体上に電荷輸送層が直接塗布されていることを特徴とする電子写真感光体である。【選択図】        図１
2004151473.tif 000002
【特許請求の範囲】
【請求項１】
導電性支持体上に感光層を有する電子写真感光体において、該感光層が電荷発生層と電荷輸送層を積層し、該電荷輸送層が下記一般式（１）で示される構成単位を有する樹脂を含有し、かつ支持体の端部において支持体上に電荷輸送層が直接塗布されていることを特徴とする電子写真感光体。
【外１】
2004151473.tif 000011
（式中、Ｘは−ＣＲ１３ＣＲ１４−（Ｒ１３及びＲ１４は同一または異なって水素原子、トリフルオロメチル基、置換もしくは無置換のアルキル基または置換もしくは無置換のアリール基を示す。）置換もしくは無置換のシクロアルキリデン基、置換もしくは無置換の、α、ω−アルキレン基、単結合、−Ｏ−、−Ｓ−、−ＳＯ−または、−ＳＯ２−を示し、Ｒ１〜Ｒ１２は同一または異なって水素原子、ハロゲン原子、置換もしくは無置換のアルキル基または置換もしくは無置換のアリール基を示す。）
【請求項２】
導電性支持体上に感光層を有する電子写真感光体において、該基体の外部に取り付けられた現像コロが該支持体端部から１５ｍｍ以内に接地していることを特徴とする電子写真感光体。
【請求項３】
導電性支持体上に感光層を有する電子写真感光体において、支持体の端部において支持体上に電荷輸送層が直接塗布されている部分が支持体端部から１５ｍｍ以内であることを特徴とする電子写真感光体。
【請求項４】
導電性支持体上に感光層を有する電子写真感光体において、該電荷輸送層がディッピング法で塗工され製造されることを特徴とする電子写真感光体。
【請求項５】
請求項１乃至４のいずれかに記載の電子写真感光体において、該電子写真感光体の少なくとも一端にかん合凹部を設けた駆動または従動部材の凹部内に支持体端部を切り曲げて結合していることを特徴とする電子写真感光体。
【請求項６】
請求項１乃至５のいずれかに記載の電子写真感光体、及び帯電手段、現像手段及びクリーニング手段からなる群より選択される少なくともひとつの手段を一体に支持し、電子写真装置に着脱自在であることを特徴とするプロセスカートリッジ。
【請求項７】
プロセスカートリッジが帯電手段を有し、該帯電手段がＡＣ／ＤＣ接触帯電手段であることを特徴とする請求項６に記載のプロセスカートリッジ。
【請求項８】
請求項１乃至５のいずれかに記載の電子写真感光体、帯電手段、露光手段、現像手段及び転写手段を有することを特徴とする電子写真装置。
【請求項９】
帯電手段がＡＣ／ＤＣ接触帯電手段であることを特徴とする請求項８に記載の電子写真装置。
【発明の詳細な説明】
【０００１】
【発明の属する技術分野】
本発明は電子写真感光体に関し、詳しくは特定の樹脂を含有する感光層が、支持体の端部にて支持体上に直接塗工されている電子写真感光体、及びこの電子写真感光体を有するプロセスカートリッジ及び電子写真装置に関する。
【０００２】
【従来の技術】
電子写真方法は米国特許第２２９７６９１号に示されるように、画像露光の間に受けた照射量に応じて電気抵抗が変化し、かつ暗所では絶縁性の物質をコーティングした支持体よりなる光導電性材料を用いる。この光導電性材料を用いた電子写真感光体に要求される基本的な特性としては、（１）暗所で適当な電位に帯電できること、（２）暗所において電位の逸散が少ないこと、（３）光照射によって速やかに電荷を逸散せしめることなどが挙げられる。
【０００３】
従来より電子写真感光体としては、セレン、酸化亜鉛、硫化カドミウム等の無機光導電性化合物を主成分とする感光層を有する無機感光体が広く使用されてきた。しかしこれらは前記（１）〜（３）の条件は満足するが、熱安定性、耐湿性、耐久性、生産性において必ずしも満足できるものではなかった。
【０００４】
無機感光体の欠点を克服する目的で様々な有機光導電性化合物を主成分とする電子写真感光体の開発が近年盛んに行われている。例えば米国特許３８３７８５１号にはトリアリルピラゾリンを含有する電荷輸送層を有する感光体、米国特許３８７１８８０号にはペリレン顔料の誘導体からなる電荷発生層と３−プロピレンとホルムアルデヒドの縮合体からなる電荷輸送層とからなる感光体等が公知である。
【０００５】
さらに有機光導電性化合物はその化合物によって電子写真感光体の感光波長域を自由に選択することが可能であり、例えばアゾ顔料では特開昭６１−２７２７５４号公報、特開昭５６−１６７７５９号公報に示された物質は可視領域で高感度を示すものが開示されておりまた、特開昭５７−１９５７６号公報、特開昭６１−２２８４５３号公報に示された化合物は、赤外領域まで感度を有していることが示されている。
【０００６】
これらの材料のうち赤外領域に感度を示すものは、近年進歩の著しいレーザービームプリンター（以下ＬＢＰと略す）やＬＥＤプリンターに使用され、その需要頻度は高くなってきている。
【０００７】
これら有機光導電性化合物を用いた電子写真感光体は、電気的、機械的双方の特性を満足させるために、電荷輸送層と電荷発生層を積層させた機能分離型の感光体として利用される場合が多い。一方、当然のことながら電子写真感光体には、適用される電子写真プロセスに応じた感度、電気的特性、さらには光学的特性を備えていることが要求される。
【０００８】
特に繰り返し使用される電子写真感光体においては、その電子写真感光体表面にはコロナまたは直接帯電、画像露光、トナー現像、転写工程、表面クリーニングなどの電気的、機械的外力が直接加えられるため、それらに対する耐久性も要求される。
【０００９】
具体的には、帯電時のオゾン、および窒素酸化物による電気的劣化や、帯電時の放電、クリーニング部材の摺擦によって表面が摩耗したり傷が発生したりする機械的劣化、電気的劣化にたいする耐久性が求められている。
【００１０】
電気的劣化は、光が照射した部分にキャリアーが滞留し光が照射していない部分と電位差が生じる現象が特に問題であり、これはフォトメモリーとして生じる。
【００１１】
機械的劣化は特に無機感光体と異なり、物質的に柔らかいものが多い有機感光体には機械的劣化に対する耐久性が劣り、耐久性向上は特に切望されているものである。
【００１２】
上記のような感光体に要求される耐久特性を満足させるためにいろいろな試みがなされてきた。
【００１３】
表面層によく使用される摩耗性、電気特性に良好な樹脂としては、ビスフェノールＡを骨格とするポリカーボネート樹脂が注目されているが、前述したような問題点すべてを解決できるわけでもなく、次のような問題点を有している。
【００１４】
（１）溶解性に乏しく、ジクロロメタンや１，２−ジクロロエタンなどのハロゲン化脂肪族炭化水素類の一部にしか良好な溶解性が示さないうえ、これらの溶剤は低沸点のため、これらの溶剤で調製した塗工液を用いて感光体を製造すると塗工面が白化しやすい。塗工液の固形分管理などにも手間がかかる。
【００１５】
（２）ハロゲン化脂肪族炭化水素類以外の溶剤に対してはテトラヒドロフラン、ジオキサン、シクロヘキサノンあるいはそれらの混合溶剤に一部可溶であるが、その溶液は数日でゲル化するなど経時性が悪く、感光体製造には不向きである。
【００１６】
（３）さらに上記（１）、（２）が改善されたとしても、ビスフェノールＡを骨格とするポリカーボネート樹脂にはソルベントクラックが発生しやすい。
前記（１）、（２）に挙げた溶液安定性については、ポリマーの構造単位として嵩高いシクロヘキシレン基を有するポリカーボネートＺ樹脂を使用するか、ビスフェノールＺ、ビスフェノールＣなどと共重合させることによって解決されてきた。
【００１７】
また、ソルベントクラックについても特開平６−５１５４４号公報、特開平６−７５４１５号公報に開示されているように、シリコン変性ポリカーボネート、エーテル変性ポリカーボネートを用いることにより解決することが可能である。ところがこれら変性ポリカーボネートは従来のポリカーボネート樹脂に比べソルベントクラックを対策するために、ポリマー内の内部応力に対して柔軟性をもたしている構造をとっているため、結果、重合体本体の機械的強度が低下するという欠点があった。
【００１８】
さらに近年、特開昭５７−１７８２６号公報、特開昭５８−４０５６６号公報に開示してあるような、帯電部材に直接電圧をかけ電子写真感光体に電荷を印加する直接帯電方式が主流となりつつある。
【００１９】
これは導電ゴムなどで構成されたローラー状の帯電部材を直接電子写真感光体に当接させ電荷を印加する方法であり、スコロトロンなどに比べ、オゾン発生量が格段に少ない。スコロトロンは帯電器に流す電流の８０％前後はシールドに流れるため浪費されるのに対して、直接帯電はこの浪費分がなく非常に経済的である、などのメリットをもつ。
【００２０】
【発明が解決しようとする課題】
しかし、直接帯電はパッシェン則による放電による帯電のため帯電安定性が非常に悪いという欠点をもつ。この対策として直流電圧に交流電圧を重畳させた、いわゆるＡＣ／ＤＣ帯電方式が考案されている（特開昭６３−１４９６６８号公報）。
【００２１】
この帯電方式により帯電時の安定性は良化したが、ＡＣを重畳するために電子写真感光体表面の放電量は大幅に増大して、電子写真感光体の削れ量が増加してしまうという欠点が新たに生じた。
【００２２】
このように、電子写真感光体には、機械的強度のみならず、電気的強度も要求されるようになってきた。
【００２３】
更に高耐久、高安定化を図るための駆動または従動部材の結合方法として、かん合凹部を設けた駆動または従動部材の凹部内に支持体端部を切り曲げて結合する方法が考案されている（特開平５−２００４６２公報）。
【００２４】
しかし切り曲げ結合するためには、表面層の塗膜剥がれを防止する必要があるがこれまでの感光層だと下引き層が塗布されているために、支持体との密着性が悪いために、直接帯電による放電の影響や現像コロが当接されているために、感光体端部における削れが発生したり、画像端部カブリが問題となり、この為耐久性能を著しく低下させてしまうという問題点があった。
【００２５】
本発明の目的は、従来のポリカーボネート樹脂を表面層として有していた問題点を解決し、機械的、電気的強度及び密着性が高く、かつ繰り返しの電子写真プロセスにおいて常に高品位な画像が得られる高耐久、高安定に優れた電子写真感光体を提供することである。
【００２６】
【課題を解決するための手段】
すなわち本発明は導電性支持体、感光層を有する電子写真感光体において、該感光層が電荷発生層と電荷輸送層を積層し、該電荷輸送層が下記一般式（１）で示される構成単位を有する樹脂を含有し、かつ支持体の端部において支持体上に電荷輸送層が直接塗布されていることを特徴とする電子写真感光体である。
【外２】
2004151473.tif 000003
【００２７】
（式中、Ｘは−ＣＲ１３ＣＲ１４−（Ｒ１３及びＲ１４は同一または異なって水素原子、トリフルオロメチル基、置換もしくは無置換のアルキル基または置換もしくは無置換のアリール基を示す。）置換もしくは無置換のシクロアルキリデン基、置換もしくは無置換の、α、ω−アルキレン基、単結合、−Ｏ−、−Ｓ−、−ＳＯ−または、−ＳＯ２−を示し、Ｒ１〜Ｒ１２は同一または異なって水素原子、ハロゲン原子、置換もしくは無置換のアルキル基または置換もしくは無置換のアリール基を示す）。
【００２８】
また、本発明は、上記電子写真感光体、及び帯電手段、現像手段及びクリーニング手段からなる群より選択される少なくともひとつの手段を一体に支持し、電子写真装置に着脱自在であることを特徴とするプロセスカートリッジである。
【００２９】
また本発明は、上記電子写真感光体、帯電手段、露光手段、現像手段及び転写手段を有することを特徴とする電子写真装置である。
【００３０】
【発明の実施の形態】
本発明に用いられる樹脂の構成単位の具体例表１で示すが、これらにかぎられるものではない。
【００３１】
【表１】
2004151473.tif 000004
【００３２】
好ましい例としては構成単位例１，２，７が挙げられ特に構成単位１が好ましい。
【００３３】
本発明において用いられる式（１）で示される構成単位を有する樹脂は、下記式（２）で示されるビスフェノールを通常溶解性を上げる為テレフタル酸塩化物、イソフタル酸塩化物の混合物とアルカリ下で溶媒／水系中で攪拌することにより界面重合を行うことができる。
【００３４】
テレフタル酸塩化物、イソフタル酸塩化物の比率はその重合体の溶解性を考慮して決定されるもので定説はない。ただし、いずれかの塩化物が３０ｍｏｌ％以下になると合成した重合体の溶解性が極端に低下するので注意が必要である。
通常は１／１の比率で合成するのが好ましい。
【外３】
2004151473.tif 000005
【００３５】
（式中、Ｘは−ＣＲ９Ｒ１０−（ただしＲ９およびＲ１０は各々独立に水素子、トリフルオロメチル基、置換もしくは無置換のアルキル基、または置換もしくは無置換のアリール基である。）、置換もしくは無置換のシクロアルキリデン基、置換もしくは無置換のα、ω−アルキレン基、単結合、−Ｏ−、−Ｓ−、−ＳＯ−、または−ＳＯ２−である。また、Ｒ１〜Ｒ８は各々独立に水素原子、ハロゲン原子、置換もしくは無置換のアルキル基、または置換もしくは無置換のアリール基である）。
【００３６】
本発明の電子写真感光体においては式（１）で示される構成単位が同一のもので構成される重合体でも、２種類以上の式（１）で示される別種の構成単位からなる共重合体でもよい。更には式（１）で示される構成単位を有する樹脂を２種以上、あるいは該樹脂とそれ以外の樹脂をブレンドしてもよい。また、本発明に用いられる樹脂は５０００〜２０００００の粘度平均分子量を有することが好ましく、特に１００００〜１０００００の粘度平均分子量を有することが好ましい。
【００３７】
本発明による樹脂は構成単位中に剛直性を有するユニットが含有され、電子写真感光体形成時にそのユニットが部分的にガラス化することによって高分子被膜全体の機械的強度をあげるものである。
【００３８】
耐電気特性においては電気的劣化による分子切断が、カーボネート結合に比較してアリール基のエステル結合であるアリレート構造は帯電による電流に強く特に耐電気性能が上がっていると考えられる。この理由は確認されていないがカーボネート結合はカルボキシ基の両側に酸素原子がある為ダイポールモーメントが大きく電気エネルギーに対して弱い為と推測される。
【００３９】
本発明の電子写真感光体においては支持体の端部において、特に上端部を切り曲げ結合する時に、支持体上に下記一般式（１）で示される構成単位を有する樹脂を含有する電荷輸送層が直接塗布されていることにより、端部において電荷輸送層と支持体との密着性が非常に良好となる。この為直接帯電による放電の影響や該基体の外部に取り付けられた現像コロが該支持体端部に接地時に発生する端部削れや端部画像かぶれに非常に効果的であり、この事により電子写真感光体の耐久性を向上できる。
【外４】
2004151473.tif 000006
【００４０】
（式中、Ｘは−ＣＲ１３ＣＲ１４−（Ｒ１３及びＲ１４は同一または異なって水素原子、トリフルオロメチル基、置換もしくは無置換のアルキル基または置換もしくは無置換のアリール基を示す。）置換もしくは無置換のシクロアルキリデン基、置換もしくは無置換の、α、ω−アルキレン基、単結合、−Ｏ−、−Ｓ−、−ＳＯ−または、−ＳＯ２−を示し、Ｒ１〜Ｒ１２は同一または異なって水素原子、ハロゲン原子、置換もしくは無置換のアルキル基または置換もしくは無置換のアリール基を示す）。
【００４１】
本発明の電子写真感光体において、該基体の外部に取り付けられた現像コロが該支持体端部から１５ｍｍ以内に接地していることが好ましく、特に１０ｍｍ以内が好ましい。
【００４２】
本発明の電子写真感光体において、支持体の端部において支持体上に電荷輸送層が直接塗布されている部分が支持体端部から１５ｍｍ以内であることが好ましく、特に１０ｍｍ以内が好ましい。
【００４３】
本発明の電子写真感光体において、電荷輸送層の塗工方法としてはディッピング法、スプレーコーティング法、スピンナーコーティング法、ビードコーティング法、ブレードコーティング法、ビームコーティング法などがあるが、特にディッピング法が支持体上端から塗布することが可能である為好ましい。
【００４４】
以下本発明に用いる電子写真感光体の構成について説明する。
【００４５】
使用する導電性基体は導電性を有するものであればよく、アルミニウム、ステンレスなどの金属、あるいは導電層を設けた金属、紙、プラスチックなどが挙げられ、形状はシート状、円筒状などが挙げられる。
【００４６】
ＬＢＰなど画像入力がレーザー光の場合は散乱による干渉縞防止、または基盤の傷を被覆することを目的とした導電層を設けてもよい。これはカーボンブラック、金属粒子などの導電性粉体をバインダー樹脂に分散させて形成することができる。導電層の膜厚は５〜４０μｍ、好ましくは１０〜３０μｍが適当である。
【００４７】
その上に接着機能を有する中間層を設ける。中間層の材料としてはポリアミド、ポリビニルアルコール、ポリエチレンオキシド、エチルセルロース、ガゼイン、ポリウレタン、ポリエーテルウレタン等が挙げられる。これらは適当な溶剤に溶解して塗布される。中間層の膜厚は０．０５μｍ〜５μｍ、好ましくは０．３μｍ〜１μｍが適当である。
【００４８】
中間層の上には電荷発生層が形成される。本発明に用いられる電荷発生物質としては、セレンーテルル、ピリリウム、チアピリリウム系染料、フタロシアニン、アントアントロン、ジベンズピレンキノン、トリスアゾ、シアニン、ジスアゾ、インジゴ、キナクリドン、非対称キノシアニン系の各顔料が挙げられる。機能分離型の場合、電荷発生層は前記電荷発生物質を０．３〜４倍量の結着剤樹脂および溶剤とともにホモジナイザー、超音波分散、ボールミル、振動ボールミル、サンドミル、アトライター、ロールミルおよび液衝突型高速分散機などの方法でよく分散し、分散液を塗布、乾燥させて形成される。電荷発生層の膜厚は５μｍ以下、好ましくは０．１〜２μｍが適当である。
【００４９】
電荷輸送層は主として電荷輸送材料と本発明からなるバインダー樹脂を溶剤中に溶解させた塗料をディッピング法により塗工乾燥して形成する。用いられる電荷輸送材料としてはトリアリールアミン系化合物、ヒドラゾン化合物、スチルベン化合物、ピラゾリン系化合物、オキサゾール系化合物、トリアリルメタン系化合物、チアゾール系化合物などが挙げられる。
【００５０】
これらは０．５〜２倍量のバインダー樹脂と組み合わされ塗工、乾燥し電荷輸送層を形成する。電荷輸送層の膜厚は５〜４０μｍ、好ましくは１５〜３０μｍが適当である。
【００５１】
以下実施例に従って説明する。
【００５２】
【実施例】
（実施例１）
φ３０ｍｍ×３５７．５ｍｍのアルミニウムシリンダーを支持体として、これにポリアミド樹脂（商品名：アミランＣＭ８０００、東レ製）の５重量％メタノール溶液を浸漬法で支持体上端９ｍｍの位置から塗布し、０．５μｍ厚の下引層を設けた。
【００５３】
次にこの上にＮメトキシメチル化ナイロン３部および共重合ナイロン３部をメタノール６５部、ｎブタノール３０部の混合溶媒に溶解した溶液を浸漬法で支持体上端９ｍｍの位置から塗布し０．５μｍの中間層を形成した。
【００５４】
次に下記構造式
【外５】
2004151473.tif 000007
【００５５】
のビスアゾ顔料を２部（重量部、以下同様）、ポリビニルベンザール樹脂を１部及びシクロヘキサノン１００部をφ１ｍｍガラスビーズを用いたサンドミル装置で２０時間分散した。この分散液にテトラヒドロフラン１００部を加えて、中間層上に浸漬法で支持体上端から９ｍｍの位置から塗布した。
次に下記構造式のアミン化合物９部
【外６】
2004151473.tif 000008
【００５６】
下記構造式のアミン化合物１部
【外７】
2004151473.tif 000009
【００５７】
と表１の構成単位例１記載の樹脂１０部をモノクロロベンゼン１００部に溶解した。この溶液を前記電荷発生層上に浸漬法で支持体上端から３ｍｍの位置から塗布し、１２０℃、１時間熱風乾燥して２５μｍの電荷輸送層を形成した。
【００５８】
次に、ポリアセタール樹脂の射出成形により角穴形状のかん合凹部を対向して２個所設けた駆動および従動部材を作製し、前述の感光層を塗布した電子写真感光体の表面層塗布上端に駆動部材を、塗布下端に従動部材を挿入し、各々２個所のかん合凹部内に支持体端部を支持体鉛直方向に０．８ｍｍ切り曲げて結合させた。
【００５９】
電子写真装置は、キヤノン製ＭＥＤＩＯ  ＧＰ−４０５を用いた。この装置は、一次帯電及び転写帯電共に、感光体に接触配置された帯電部材に直流電圧のみを印加することにより、感光体に帯電させる接触帯電方式を用いている。
【００６０】
また、該感光体の外部に取り付けられた現像コロが該支持体上端から３．５〜８．５ｍｍの位置に設置している。
【００６１】
また、この装置のプロセススピードは２１０（ｍｍ／ｓｅｃ）であり、転写ローラーの長さは３０７（ｍｍ）である。
【００６２】
作成した電子写真感光体をこの装置で、３２℃８５％ＲＨ下で通紙耐久を行った。シーケンスはプリント１枚ごとに１回停止する間欠モードとした。
【００６３】
トナーがなくなったら補給し、１００Ｋ枚まで耐久を行った。
【００６４】
その結果、耐久を通して塗膜剥がれの発生は無く、更に端部カブリの無い非常に良好な画像が得られた。
【００６５】
（実施例２）
電荷発生層の樹脂を表１の構成単位例２記載の重合体で調整した以外は、実施例１と同様の電子写真感光体を製造した。
【００６６】
このようにして得られた電子写真感光体について、実施例１と同様の評価を行った結果、耐久を通して塗膜削れの発生は無く、更に端部カブリの無い非常に良好な画像が得られた。
【００６７】
（実施例３）
電荷発生層の樹脂を表１の構成単位例７記載の重合体で調整した以外は、実施例１と同様の電子写真感光体を製造した。
【００６８】
このようにして得られた電子写真感光体について、実施例１と同様の評価を行った結果、耐久を通して塗膜削れの発生は無く、更に端部カブリの無い非常に良好な画像が得られた。
【００６９】
（実施例４）
電荷発生層及び中間層が指示体上端５ｍｍの位置から塗布されている以外は、実施例１と同様の電子写真感光体を製造した。
【００７０】
このようにして得られた電子写真感光体について、実施例１と同様の評価を行った結果、耐久を通して塗膜削れの発生は無く、更に端部カブリの無い非常に良好な画像が得られた。
【００７１】
（比較例１）
電荷発生層の樹脂をポリカーボネイト樹脂（商品名Ｚ２００、三菱ガス化学（株））で調整した以外は、実施例１と同様の電子写真感光体を製造した。
【００７２】
このようにして得られた電子写真感光体について、実施例１と同様の評価を行った結果、５０Ｋ枚で上端部の塗膜削れが悪化し、耐久続行が不可能となった。
【００７３】
（比較例２）
電荷発生層の樹脂をポリカーボネイト樹脂（商品名Ｚ２００、三菱ガス化学（株））で調整した以外は、実施例４と同様の電子写真感光体を製造した。
【００７４】
このようにして得られた電子写真感光体について、実施例１と同様の評価を行った結果、５０Ｋ枚で上端部の塗膜削れが悪化し、耐久続行が不可能となった。
【００７５】
（比較例３）
感光層全てが支持体上端３ｍｍの位置から塗布されている以外は、実施例１と同様の電子写真感光体を製造した。
【００７６】
このようにして得られた電子写真感光体について、実施例１と同様の評価を行った結果、５０Ｋ枚で上端部の塗膜削れが悪化し、耐久続行が不可能となった。
【００７７】
上記実施例及び比較例の結果を表２に示した。
【００７８】
【表２】
2004151473.tif 000010
【００７９】
【発明の効果】
本発明の電子写真感光体においては支持体の端部において、特に上端部を切り曲げ結合する時に、支持体上に一般式（１）で示される構成単位を有する樹脂を含有する電荷輸送層が直接塗布されていることにより、機械的、電気的強度及び密着性が強く、かつ繰り返しの電子写真プロセスにおいて常に高品位な画像が得られる高耐久、高安定に優れた電子写真感光体及びそれを有するプロセスカートリッジ及び電子写真装置を提供することが可能となった。
【図面の簡単な説明】
【図１】本発明の電子写真感光体を有するプロセスカートリッジを有する電子写真装置の概略構成の例を示す図である。
【図２】本発明の電子写真感光体を有するファクシミリのブロック図の例を示す図である。
【符号の説明】
１  本発明の電子写真感光体
２  軸
３  一次帯電手段
４  画像露光光
５  現像手段
６  転写手段
７  転写材
８  像定着手段
９  クリーニング手段
１０  前露光光
１１  プロセスカートリッジ
１２  レール
１３  画像読取部
１４  コントローラー
１５  受信回路
１６  送信回路
１７  電話
１８  回線
１９  画像メモリ
２０  ＣＰＵ
２１  プリンターコントローラー
２２  プリンタ
【図１】
2004151473.tif 000012
【図２】
2004151473.tif 000013